(7) JP 2017-66267 A 2017.4.6 系鉱油及び⾼度⽣成鉱油を含む。合成炭化⽔素系基油は、例えば、ポリα−オレフィン及 びポリブテン合成スクワランを含む。エステル系基油は、アルキルフォスフェートエステ ル及びアリルフォスフェートエステルのようなリン酸エステル、アジピン酸ジエステル、 アゼライン酸ジエステル及びセバシン酸ジエステルのような⼆塩基酸ジエステル、ネオペ ンチルグリコール、トリメチロールプロパン及びペンタエリスリトール等のエステルのよ うなポリオールエステルを含む。エーテル系基油は、例えば、ポリグリコールエーテル及 びポリフェニルエーテルを含む。グリコール系基油は、例えば、ポリエチレングリコール 、ポリプロピレングリコールを含む。基油は、シリコーンオイル系基油であることが好ま しい。  本実施形態の熱伝導性組成物は、フィラーを分散させるための分散剤を含有していても よい。分散剤の例としては、ポリアミン、スルホネート、修飾ポリカプロラクトン、有機 リン酸エステル、脂肪酸、脂肪酸の塩、ポリエーテル、ポリエステル及びポリオール、ポ リカルボン酸、ポリカルボン酸の塩、並びにシリコーン鎖を持つ分散剤（信越化学社製、 ＫＰシリーズ等）を挙げることができる。また、熱伝導性組成物は、フィラーの酸化を防 ⽌するための酸化防⽌剤を含有していてもよい。酸化防⽌剤としては、⾦属酸化物、⾦属 ⽔酸化物を⽤いることができる。酸化防⽌剤の具体例としては、酸化セリウム、⽔酸化セ リウム、酸化鉄を挙げることができる。さらに、熱伝導性組成物は、フィラーとしての無 機物粒⼦を含有していてもよい。無機物粒⼦の例としては、⽔酸化アルミニウム、酸化ア ルミニウム、窒化アルミニウム、⽔酸化マグネシウム、酸化マグネシウム、タルク、窒化 ホウ素等の電気絶縁性の無機物の粒⼦、⾦、銀、銅、ニッケル、アルミニウム、カーボン 、グラファイト等の導電性の無機物の粒⼦を挙げることができる。さらにまた、熱伝導性 組成物は、増粘剤、増稠剤、制御材、防錆剤及び腐⾷防⽌剤を含有していてもよい。これ らの添加剤は、単独または２種以上を組み合わせて使⽤することができる。  本実施形態の熱伝導性組成物は、コアシェル粒⼦と基油、さらに必要に応じて前記の添 加剤を混合することによって製造することができる。  本実施形態の熱伝導性組成物は、ＣＰＵやパワートランジスタなどの電⼦部品と、ヒー トシンクなどの放熱器との間の隙間に介在させて、電⼦部品にて発⽣した熱を、放熱器に 伝導させる⽤途に使⽤することができる。 【実施例】 ［実施例１］ （１）コアシェル粒⼦の作製  下記の前処理と無電解銀めっきとを⾏って、コアシェル粒⼦（球状アクリル樹脂粒⼦を 銀層で被覆した粒⼦）を作製した。 《前処理》  塩化第⼀錫２０ｇ、３５％塩酸２０ｍＬを、容量１Ｌのメスフラスコを⽤いて⽔で１Ｌ に希釈（メスアップ）し、４５℃に保温した。この⽔溶液に、表１に⽰すコア粒⼦（球状 アクリル樹脂粒⼦）１０ｇを添加し、２時間撹拌した。その後、コア粒⼦を濾別して⽔洗 した。以上によりコア粒⼦の前処理を⾏った。 《無電解銀めっき》  ⽔２Ｌに、エチレンジアミン四酢酸四ナトリウム（錯化剤）６３０ｇ、⽔酸化ナトリウ ム１５０ｇ、ホルマリン（還元剤）３００ｍＬを溶解し、錯化剤及び還元剤を含む⽔溶液 を作製した。また、硝酸銀１００ｇ、２５％アンモニア⽔１２０ｍＬ、⽔６００ｍＬを混 合し、硝酸銀を含む⽔溶液を作製した。  錯化剤及び還元剤を含む⽔溶液中に、前処理済みのコア粒⼦を浸漬させた。その後、⽔ 溶液を撹拌しながら、硝酸銀を含む⽔溶液を滴下し、コア粒⼦を４２体積％のシェル（銀 【００３８】 【００３７】 【００３６】 【００３５】 【００３９】